(57)【要約】      （修正有）【課題】  金型のクリーニングサイクルを向上させた半導体封止用エポキシ樹脂組成物を提供する。【解決手段】  エポキシ樹脂、硬化剤、無機充填材とともに、１２−ヒドロキシステアリン酸とアミノ基含有ポリシロキサンとの反応生成物を必須成分として含有し、その含有量は、半導体封止用エポキシ樹脂組成物全体に対して０．０５〜２質量％の範囲であり、カルバナワックスを含有することとを特徴とする半導体封止用エポキシ樹脂組成物及び半導体封止用エポキシ樹脂組成物で半導体素子が封止されてなる半導体装置である。【選択図】なし【特許請求の範囲】
【請求項１】
エポキシ樹脂、硬化剤、無機充填材とともに、１２−ヒドロキシステアリン酸とアミノ基含有ポリシロキサンとの反応生成物を必須成分として含有することを特徴とする半導体封止用エポキシ樹脂組成物。
【請求項２】
１２−ヒドロキシステアリン酸とアミノ基含有ポリシロキサンとの反応生成物は、次式（１）
【化１】
2008031221.tif 000007
（ただし、ｍは３〜１０００までの整数である）
で表される化合物であることを特徴とする請求項１に記載の半導体封止用エポキシ樹脂組成物。
【請求項３】
１２−ヒドロキシステアリン酸とアミノ基含有ポリシロキサンとの反応生成物の含有量は、半導体封止用エポキシ樹脂組成物全体に対して０．０５〜２質量％の範囲であることを特徴とする請求項１または２に記載の半導体封止用エポキシ樹脂組成物。
【請求項４】
カルナバワックスを含有することを特徴とする請求項１から３いずれか一項に記載の半導体封止用エポキシ樹脂組成物。
【請求項５】
請求項１から４のいずれかに記載の半導体封止用エポキシ樹脂組成物で半導体素子が封止されてなることを特徴とする半導体装置。
【発明の詳細な説明】
【技術分野】
【０００１】
本発明は、電気・電子部品、汎用半導体装置、光半導体装置等における半導体を封止するために用いられる半導体封止用エポキシ樹脂組成物に関するものである。
【背景技術】
【０００２】
従来より、電気・電子部品、汎用半導体装置、光半導体装置等の封止方法として、エポキシ樹脂組成物やシリコン樹脂組成物等による封止方法や、ガラス、金属、セラミック等を用いたハーメチックシール法が知られている。特に、エポキシ樹脂は、密着性、耐湿性、電気絶縁性、耐熱性、透明性等の点で優れており、さらに、大量生産可能でありコストメリットがあるため、近年ではエポキシ樹脂組成物を用いた封止方法が主流となっている。そして、エポキシ樹脂組成物を用いた封止方法としては、トランスファー成形により連続的に封止する方法が汎用されている。たとえば、タブレット状に加工したエポキシ樹脂組成物からなる封止材料をトランスファー成形機に取り付けられた金型に備えたポットに装填し、加熱して溶融させた後、プランジャーで加圧して、前記金型が備えるランナー及びゲートを経由して、半導体素子等が配置された樹脂成形用のキャビティーに封止材料が送られ、さらに加熱することにより封止材料を硬化させて封止している。金型温度は、たとえば１７５℃程度あるいは封止材料の硬化性に応じてさらに加温している。エポキシ樹脂組成物中には離型性向上のため離型剤を配合しておくことが一般的に知られているが、上記のようなトランスファー成形を連続的におこなうと、離型剤の種類によっては金型表面に離型剤が蓄積して金型表面が汚染され、結果として成形品表面の外観不良を引き起こすことがあった。このような場合には、その都度金型をクリーニングしなければならず手間がかかっていた。そこで、たとえば、特許文献１のようにシリコーン変性樹脂を含有した半導体封止用エポキシ樹脂組成物が提案されている。
【特許文献１】特開平０８−１７６２７０号公報
【発明の開示】
【発明が解決しようとする課題】
【０００３】
以上のシリコーン変性樹脂を含有した半導体封止用エポキシ樹脂組成物は、金型汚れの発生を低減させ連続成形性も良好であるが、さらなるコストダウンの要請を受け、生産性をより向上させることができる半導体封止用エポキシ樹脂組成物の開発が望まれていた。
【０００４】
本発明は、以上の通りの背景から、金型のクリーニングサイクルを向上させた半導体封止用エポキシ樹脂組成物を提供することを課題としている。
【課題を解決するための手段】
【０００５】
本発明は、前記の課題を解決するものとして、第１には、エポキシ樹脂、硬化剤、無機充填材とともに、１２−ヒドロキシステアリン酸とアミノ基含有ポリシロキサンとの反応生成物を必須成分として含有することを特徴とする。
【０００６】
第２には、上記の半導体封止用エポキシ樹脂組成物において、１２−ヒドロキシステアリン酸とアミノ基含有ポリシロキサンとの反応生成物は、次式（１）
【０００７】
【化２】
2008031221.tif 000002
（ただし、ｍは３〜１０００までの整数である）
で表される化合物であることを特徴とする。
【０００８】
そして、第３には、上記第１または第２の半導体封止用エポキシ樹脂組成物において、１２−ヒドロキシステアリン酸とアミノ基含有ポリシロキサンとの反応生成物の含有量が、半導体封止用エポキシ樹脂組成物全体に対して０．０５〜２質量％の範囲であることを特徴とする。
【０００９】
第４には、上記第１から第３のいずれかの半導体封止用エポキシ樹脂組成物において、カルナバワックスを含有することを特徴とする。
【００１０】
第５には、半導体装置として、以上のいずれかの半導体封止用エポキシ樹脂組成物で半導体素子が封止されてなることを特徴とする。
【発明の効果】
【００１１】
前記のとおりの上記の第１の発明によれば、１２−ヒドロキシステアリン酸とアミノ基含有ポリシロキサンとの反応生成物が含有されていることにより、金型汚れの発生を低減させ、金型のクリーニングサイクルを向上することができる。これによって、金型洗浄のための作業時間を削減することができ、生産性を向上させることができる。
【００１２】
上記の第２の発明によれば、上記第１の発明の効果をより一層向上させることができる。
【００１３】
上記の第３の発明によれば、１２−ヒドロキシステアリン酸とアミノ基含有ポリシロキサンとの反応生成物の含有量が最適化されるため、上記第２または第３の発明の効果をさらに一層向上させることができる。
【００１４】
上記第４の発明によれば、上記のとおりの効果は、より確実に、より一層顕著なものとなる。
【００１５】
以上のような顕著な効果は、上記の第５の発明の半導体装置として実際上大きく実現される。
【発明を実施するための最良の形態】
【００１６】
本発明は前記のとおりの特徴をもつものであるが、以下に、本発明を実施するための最良の形態を説明する。
【００１７】
本発明の半導体封止用エポキシ樹脂組成物では、前記のとおり、エポキシ樹脂、硬化剤、無機充填材とともに、次式（２）
【００１８】
【化３】
2008031221.tif 000003
で表される１２−ヒドロキシステアリン酸とアミノ基含有ポリシロキサンとの反応生成物が必須成分として含有されているものである。
【００１９】
本発明におけるアミノ基含有ポリシロキサンとしては、たとえば、ポリシロキサンの側鎖、あるいは片末端または両末端にアミノ基を導入したものを考慮することができる。具体的には、次式（３）
【００２０】
【化４】
2008031221.tif 000004
で表されるアミノ基含有ポリシロキサンが好適に用いられる。式中のｍは、３〜１０００の整数であり、好ましくは５〜５０の整数である。
【００２１】
上記式（２）の１２−ヒドロキシステアリン酸と上記式（３）のアミノ基含有ポリシロキサンとの反応生成物は、たとえば、上記１２−ヒドロキシステアリン酸と上記アミノ基含有ポリシロキサンをＣＯＯＨ当量：ＮＨ２当量＝１：１の割合で溶媒であるイソブチルケトンに溶解して煮沸還流にて３時間攪拌し、その後溶媒を減圧除去することで次式（１）
【００２２】
【化５】
2008031221.tif 000005
で表される化合物を得ることができる。式中のｍは、３〜１０００の整数であり、好ましくは５〜５０の整数である。
【００２３】
以上のような反応生成物が含有されていることによって、本発明の半導体封止用エポキシ樹脂組成物は、金型汚れの発生を低減させ、金型のクリーニングサイクルを向上することができるのである。
【００２４】
この反応生成物の含有量としては、半導体封止用エポキシ樹脂組成物全体に対して０．０５〜２質量％が好ましい範囲として考慮される。０．０５質量％未満の場合には、金型汚れ発生を十分に低減させることができない場合があるので好ましくない。２質量％を超える場合には、これ以上反応生成物を配合しても金型のクリーニングサイクルを十分に向上させることができず、かえって金型を汚す場合もあるので好ましくない。
【００２５】
本発明の半導体封止用エポキシ樹脂組成物において、エポキシ樹脂は、一般的に半導体封止用として使用される各種のエポキシ樹脂であってよく、特に限定されない。たとえば、ｏ−クレゾールノボラック型エポキシ樹脂、フェノールノボラック型エポキシ樹脂、ジシクロペンタジエン型エポキシ樹脂、ビフェニル型エポキシ樹脂、ビスフェノールＡ型エポキシ樹脂、ビスフェノールＦ型エポキシ樹脂、ナフタレン環含有エポキシ樹脂、ブロム含有エポキシ樹脂等を挙げることができる。これらを単独もしくは複数種併用してもよい。このエポキシ樹脂は、半導体封止用エポキシ樹脂組成物全体に対して７〜３５質量％の範囲で配合することができる。
【００２６】
また、硬化剤としては、一般的に半導体封止用として使用される各種のものを適用できる。具体的には、フェノールノボラック樹脂、ジシクロペンタジエン型フェノール樹脂、フェノールアラルキル樹脂、クレゾールノボラック樹脂、ナフトールアラルキル樹脂等のナフタレン骨格含有フェノール樹脂、多価フェノール化合物が例示される。これらは一種に限定されず、複数種を組み合わせて使用してもよい。このとき、エポキシ樹脂と硬化剤の含有量は特に限定されないが、たとえば、エポキシ樹脂と硬化剤との当量比が０．５〜１．５、好ましくは０．８〜１．２となるように配合することができる。
【００２７】
さらに、無機充填材としては、一般的に半導体封止用として使用されるものであればよく、その種類は特に限定されない。例えば、溶融シリカ、結晶シリカ、アルミナ、窒化ケイ素、窒化アルミニウム等が挙げられる。無機充填材の含有量も特に限定されないが、たとえば、半導体封止用樹脂組成物全量に対して６０〜９３重量％とすることができる。
【００２８】
本発明は、さらに硬化促進剤を併用してもよく、エポキシ樹脂と硬化剤の反応を促進させる作用があるものであれば特に制限されるものではない。たとえば、２−メチルイミダゾール、２−フェニルイミダゾールなどのイミダゾール類、トリフェニルホスフィン、トリブチルホスフィン、トリメチルホスフィン等の有機ホスフィン類、１，８−ジアザビシクロ（５，４，０）ウンデセン−７（ＤＢＵ）、トリエタノールアミン、ベンジルジメチルアミンなどの３級アミンなどを用いることができる。これらを単独もしくは複数種併用してもよい。
【００２９】
また、本発明は、カップリング剤を配合することができる。カップリング剤としては、γ−メルカプトプロピルトリメトキシシランなどのメルカプトシラン、γ−グリシドキシプロピルトリメトキシシランなどのグリシドキシシラン、アミノシランなどのシランカップリング剤を用いることができる。これらを単独もしくは複数種併用してもよい。
【００３０】
本発明は、さらに必要に応じて、カーボンブラックなどの着色剤、カルナバワックス、脂肪酸アミド、ステアリン酸、モンタン酸アミド、脂肪酸エステル、カルボキシル基含有ポリオレフィンなどの離型剤、シリコーン可とう剤、ブロム化エポキシ樹脂などの難燃剤、三酸化アンチモンなどの難燃助剤などを添加することができる。なかでも、カルナバワックスを添加することで、金型のクリーニングサイクルをより一層向上することができる。
【００３１】
本発明の半導体封止用エポキシ樹脂組成物は、エポキシ樹脂、硬化剤、無機充填材、１２−ヒドロキシステアリン酸とアミノ基含有ポリシロキサンとの反応生成物、必要に応じてその他の材料を配合し、ミキサーやブレンダーなどで均一に混合した後、ニーダーやロールなどで加熱・混合して調製することができる。なお、加熱・混合した後で必要に応じて冷却固化し、粉砕して粉状にして使用してもよいし、タブレット状、スティック状に成形して使用してもよい。
【００３２】
そして、上記のようにして調製した半導体封止用エポキシ樹脂組成物を封止成形することによって、半導体装置を作製することができる。たとえば、ＩＣなどの半導体素子を搭載したリードフレームをトランスファー成形金型にセットし、トランスファー成形を行うことによって、半導体素子を上記半導体封止用エポキシ樹脂組成物による封止樹脂で封止した半導体装置を作製することができる。
【００３３】
以下に実施例を示し、さらに詳しく説明する。もちろん以下の例によって本発明が限定されることはない。
【実施例】
【００３４】
＜実施例１〜６及び比較例１〜４＞
製造室（温度１２℃、湿度１５％）において、表１に示す配合物（配合量の単位は質量部）をブレンダーで混合し均一化した後、加熱したニーダーで混練溶融させて押出し、冷却後、粉砕機で所定粒度に粉砕して、実施例１〜６及び比較例１〜４の半導体封止用エポキシ樹脂組成物を粒状材料として得た。これらの半導体封止用エポキシ樹脂組成物の連続成形性について評価した。
【００３５】
なお、表１における半導体封止用エポキシ樹脂組成物の配合材料としては、下記のものを用いた。
ｏ−クレゾールノボラック型エポキシ樹脂：住友化学工業（株）製「ＥＳＣＮ１９５ＸＬ」エポキシ当量１９５
フェノールノボラック樹脂：荒川化学工業（株）製「タマノール７５２」水酸基当量１０４
ブロム化エポキシ樹脂：住友化学工業（株）製「ＥＳＢ４００Ｔ」エポキシ当量４００
トリフェニルホスフィン（ＴＰＰ）：北興化学（株）製ＴＰＰ
結晶シリカ：平均粒径２５μｍ
γ−グリシドキシプロピルトリメトキシシラン：信越化学工業（株）製「ＫＢＭ４０３」
アミノ基含有ポリシロキサンは上記式（３）で表される化合物を用いた。
＜連続成形性＞
クリーニング後の金型で放熱フィン付きＴＯ２２０パッケージを繰り返し成形し、パッケージに汚れが発生して次の金型のクリーニングが必要になるまでのショット数（クリーニングサイクル）を測定した。
【００３６】
ＴＯ２２０パッケージ：１フレーム＝２０キャビティ  ８ｍｍ×８ｍｍ、厚み３．５ｍｍ
金型温度：１７５℃
注入圧力：６．９ＭＰａ（７０ｋｇｆ／ｃｍ２）
成形時間：９０秒
【００３７】
【表１】
2008031221.tif 000006
表１の結果より、実施例１〜６では、１２−ヒドロキシステアリン酸とアミノ基含有ポリシロキサンとの反応生成物が必須成分として含有されていることで、連続成形のショット数を増加させ、金型のクリーニングサイクルを向上することができることが確認された。なかでも、カルナバワックスを併用することで、より連続成形のショット数を増加させることが確認された（実施例６）。